(57)【要約】  水系分散媒および当該分散媒中に分散している平均粒径が３０μｍ以下のたばこ粒子を含むたばこ材料であって、前記たばこ材料中のヘミセルロース含有量が絶乾たばこ粒子を基準として０．８重量％以下である、たばこ材料。当該たばこ材料は低粘度であるという特徴を備える。
2019049207.tif 000002
【特許請求の範囲】
【請求項１】
水系分散媒および当該分散媒中に分散している平均粒径が３０μｍ以下のたばこ粒子を含むたばこ材料であって、
前記たばこ材料中のヘミセルロース含有量が絶乾たばこ粒子を基準として０．８重量％以下である、たばこ材料。
【請求項２】
ｐＨが４．８以下である、請求項１に記載のたばこ材料。
【請求項３】
前記水系分散媒が、水性有機化合物を含む、請求項１に記載のたばこ材料。
【請求項４】
前記水性有機化合物が、１価アルコール、多価アルコール、糖アルコール、糖類、多価アルコールエステル、およびこれらの組合せからなる群より選択される、請求項３に記載のたばこ材料。
【請求項５】
前記水系分散媒における水の含有量が、当該水系分散媒中５０重量％超である、請求項１に記載のたばこ材料。
【請求項６】
前記たばこ粒子の含有量が１〜４０重量％である、請求項１に記載のたばこ材料。
【請求項７】
前記たばこ粒子が、たばこ原料、たばこ原料の発酵物、またはたばこ原料の加熱処理物に由来する粒子である、請求項１に記載のたばこ材料。
【請求項８】
前記たばこ原料の品種が、黄色種、バーレー種、在来種、またはオリエント葉である、請求項７に記載のたばこ材料。
【請求項９】
水系分散媒および当該分散媒中に分散している平均粒径が３０μｍ以下のたばこ粒子を含む分散液を準備する工程、および
当該分散液を１６０℃以上に加熱する工程を含む、
請求項１に記載のたばこ材料の製造方法。
【請求項１０】
前記加熱を加圧下で実施する、請求項９に記載の製造方法。
【請求項１１】
請求項１に記載のたばこ材料を含むたばこ製品。
【請求項１２】
基材をさらに含み、当該基材に対して０．０１〜５重量％の前記たばこ粒子を含む、請求項１１に記載のたばこ製品。
【請求項１３】
請求項１に記載のたばこ材料を前記基材に添加する工程を含む、請求項１２に記載のたばこ製品の製造方法。
【発明の詳細な説明】
【技術分野】
【０００１】
本発明は、たばこ材料およびこれを含むたばこ製品に関する。
【背景技術】
【０００２】
喫煙物品においては、香喫味を調整して様々な嗜好に対応する喫煙物品を開発することが行われている。香喫味を調整する方法として、例えば特許文献１には、葉たばこ粒子を分散媒に分散させて分散液をたばこ刻に添加する方法が知られている。また、特許文献２には、たばこ粒子の懸濁液を加熱してメイラード反応等を利用して風味を改善する方法が開示されている（特許文献２段落００１３）。当該たばこ粒子は４０メッシュ未満（特許文献２段落００２４）すなわち４００μｍ以未満である。一方、たばこ粒子の懸濁液は再構成たばこシートの原料としても知られており、特許文献３には６０〜４００メッシュのたばこ粒子懸濁液を８０〜１８０°Ｆ（２６．７〜８２．２℃）に加熱することが開示されている（特許文献３段落００５６）。当該たばこ粒子の粒径は３８〜２５０μｍである。
【先行技術文献】
【特許文献】
【０００３】
【特許文献１】国際公開第２０１４／１８５１０３号
【特許文献２】特開平１０−６６５５９号公報
【特許文献３】特開平６−４６８１７号公報
【発明の概要】
【発明が解決しようとする課題】
【０００４】
特許文献１の方法は、たばこ刻等にむらなく香味を付与できる点で有用な技術である。しかし発明者らはたばこ原料と水等の溶媒を混合したばこ原料分散液を調製する段階において、たばこ原料由来の水溶性成分と水が相互作用すること等により分散液の粘度が上昇し噴霧することが困難となる等の課題があることを見出した。以上を鑑み、本発明は、たばこ粒子が水系分散媒に分散している、低粘度のたばこ材料を提供することを課題とする。粘度増加に関して、特許文献１には一切示唆がなく、かつ特許文献２および３にはこのような粒子の開示さえない。よって、前記課題は平均粒径が３０μｍ以下という微粒子を用いることに特有な課題であって、発明者らによって見出された新規な課題である。
【課題を解決するための手段】
【０００５】
発明者らは、水系分散媒および当該分散媒中に分散している平均粒径が３０μｍ以下のたばこ粒子を含むたばこ材料において、ヘミセルロースの量を一定量以下とすることにより前記課題を解決した。すなわち、前記課題は以下の本発明によって解決される。
（１）水系分散媒および当該分散媒中に分散している平均粒径が３０μｍ以下のたばこ粒子を含むたばこ材料であって、
前記たばこ材料中のヘミセルロース含有量が絶乾たばこ粒子を基準として０．８重量％以下である、たばこ材料。
（２）ｐＨが４．８以下である、（１）に記載のたばこ材料。
（３）前記水系分散媒が、水性有機化合物とを含む、（１）または（２）に記載のたばこ材料。
（４）前記水性有機化合物が、１価アルコール、多価アルコール、糖アルコール、糖類、多価アルコールエステル、およびこれらの組合せからなる群より選択される、（３）に記載のたばこ材料。
（５）前記水系分散媒における水の含有量が、当該水系分散媒中５０重量％超である、（１）〜（４）のいずれかに記載のたばこ材料。
（６）前記たばこ粒子の含有量が１〜４０重量％である、（１）〜（５）のいずれかに記載のたばこ材料。
（７）前記たばこ粒子が、たばこ原料、たばこ原料の発酵物、またはたばこ原料の加熱処理物に由来する粒子である、（１）〜（６）のいずれかに記載のたばこ材料。
（８）前記たばこ原料の品種が、黄色種、バーレー種、在来種、またはオリエント葉である、（７）に記載のたばこ材料。
（９）水系分散媒および当該分散媒中に分散している平均粒径が３０μｍ以下のたばこ粒子を含む分散液を準備する工程、および
当該分散液を１６０℃以上に加熱する工程を含む、
（１）〜（８）のいずれかに記載のたばこ材料の製造方法。
（１０）前記加熱を加圧下で実施する、（９）に記載の製造方法。
（１１）前記（１）〜（８）のいずれかに記載のたばこ材料を含むたばこ製品。
（１２）基材をさらに含み、当該基材に対して０．０１〜５重量％の前記たばこ粒子を含む、（１１）に記載のたばこ製品。
（１３）前記（１）〜（８）のいずれかに記載のたばこ材料を前記基材に添加する工程を含む、（１２）に記載のたばこ製品の製造方法。
【発明の効果】
【０００６】
本発明により、たばこ粒子が水系分散媒に分散している、低粘度のたばこ材料を提供できる。
【図面の簡単な説明】
【０００７】
【図１Ａ】たばこ材料の粘度を示す図
【図１Ｂ】たばこ材料の粘度を示す図
【図１Ｃ】たばこ材料の粘度を示す図
【図２】蔵置試験の結果を示す図
【図３】たばこ材料のｐＨを示す図
【発明を実施するための形態】
【０００８】
以下、本発明を詳細に説明する。本発明において「Ｘ〜Ｙ」は端値であるＸおよびＹを含む。
【０００９】
１．たばこ材料
本発明のたばこ材料は、水系分散媒および当該分散媒中に分散している平均粒径が３０μｍ以下のたばこ粒子を含む。
【００１０】
（１）たばこ粒子
たばこ粒子は、たばこ原料、たばこ原料の発酵物、またはたばこ原料の加熱処理物に由来するものであってよい。たばこ原料とは、たばこ全体またはたばこの部位であり、部位としては葉、葉脈、茎、根、花、およびこれらの混合物を使用できる。たばこの品種としては特に制限されないが、黄色種、バーレー種、在来種、オリエント葉等が挙げられる。使用するたばこ原料の状態は収穫直後の乾燥等を施していない生葉でもよく、または収穫後に乾燥処理をされたものでもよく、またこれらを組み合わせて用いてもよい。また、これらのたばこ原料を処理して得た中骨たばこ、膨化たばこ、シートたばこを用いることもできる。これらを単独で用いてもよく、複数種類の品種や部位を組合せて用いてもよい。
【００１１】
たばこ粒子は任意の方法で調製できるが、たばこ原料に通常の乾燥処理を施した後、通常の粗粉砕機で粗粉砕した後に、微粉砕することが好ましい。乾燥処理や粗粉砕は公知のとおりに行ってよく、粗粉砕たばこ粒子の平均粒径は数百μｍ〜数ｍｍの範囲であることが好ましい。微粉砕の方法も限定されず、湿式粉砕または乾式粉砕のいずれの方法を用いてもよい。湿式粉砕は、粗粉砕たばこ粒子に液体の分散媒体を加えて混合し、当該混合物を、湿式微粉砕機（例えば、ＭＩＣ−２：奈良機械製作所製）で処理することで実施できる。粉砕機の回転数は通常１１００〜１３００ｒｐｍ、粉砕時間は５〜１００分程度とすることが好ましい。また乾式粉砕は、粗粉砕たばこ粒子をジェットミル等の乾式微粉砕機で処理することで実施できる。
【００１２】
このようにして得られたたばこ粒子の平均粒径は３０μｍ以下であり、好ましくは２０μｍ以下である。このような平均粒径を有することで、分散液をスプレー噴霧する際にノズル目詰まりが発生しにくくなり、かつたばこ材料においてたばこ粒子が均一に分散しやすくなり、喫煙物品に対する香喫味の付与をムラなく行うことができる。一態様においてたばこ粒子の平均粒径の下限値は５μｍ以上であり、別態様においては８μｍ以上である。たばこ粒子の平均粒径は粉砕条件で調整でき、例えば、微粉砕時間を短くする、分散媒体を低粘度にする等によって平均粒径を増大できる。
【００１３】
本発明における平均粒径は、レーザ回折散乱法により求められる。具体的に、本発明における平均粒径は、レーザ回折式粒子径分布測定装置（例えば、島津ナノ粒子径分布測定装置ＳＡＬＤ−２１００）を用いて屈折率を１．６０〜０．１０１として測定される。
【００１４】
（２）水系分散媒
水系分散媒とは、水を含む液体媒体である。水系分散媒は水単独でもよいが、特定の有機化合物を含んでいてもよい。当該有機化合物は水溶性であることが好ましく、水性有機化合物としては、一価アルコール、多価アルコール、糖アルコール、糖類、多価アルコールエステル、およびこれらの組合せからなる群より選択されることが好ましい。有機化合物が非水溶性である場合は、メタノール等の両親媒性の有機化合物と併用することで水系分散媒に溶解させることができる。
【００１５】
一価アルコールとしては、メタノール、エタノール、１−プロパノール、２−プロパノール、１−ブタノール、２−ブタノール、２−メチル−１−プロパノール、２，２−ジメチルエタノール、シクロヘキサノールなどの一価のＣ１〜Ｃ６脂肪族アルコール、ベンジルアルコールなどの芳香族置換基を有する一価アルコール、その他、一つ以上のハロゲン元素を含む一価アルコール、一つ以上のエーテル結合を有する一価アルコール等が挙げられる。
【００１６】
多価アルコールは、１つの分子内に２個以上の水酸基を有する化合物の総称であり、限定されないが、グリセリン、プロピレングリコールを挙げることができる。
糖アルコールとしては、ソルビトール、マルチトール、キシリトール、エリスリトール、ラクチトール、ソルビタン、キシロース、アラビノース、マンノース、トレハロース等が挙げられる。
糖類としては、乳糖、砂糖、カップリングシュガー、ブドウ糖、酵素水飴、酸糖化水飴、麦芽糖水飴、麦芽糖、異性化糖、果糖、還元麦芽糖、還元澱粉水飴、蜂蜜等が挙げられる。
多価アルコールエステルとしては脂肪酸トリグリセリド等の脂肪酸多価アルコールエステル等が挙げられる。
【００１７】
水系分散媒は、たばこを湿式粉砕する際の媒体として使用することができる。この場合は微粉砕と共に本発明のたばこ材料を調製できる。この際、水とグリセリンの混合溶媒を用いるとたばこ粒子の平均粒径を所望の範囲に調整しやすいので好ましい。乾式微粉砕によってたばこ粒子を得る場合は、微粉砕されたたばこ粒子と水系媒体を混合することで本発明のたばこ材料を調製できる。
【００１８】
水と前記有機化合物の混合割合は限定されず、特に水とグリセンリンの混合溶媒を用いる場合には混合比は任意としてよい。しかしながら、作業性、安全性等の観点から、水系分散媒中、水の含有量は５０重量％超であることが好ましく、８０重量％以上がより好ましく、９０重量％以上であることがさらに好ましい。
【００１９】
（３）ヘミセルロース
ヘミセルロースとは植物細胞壁に含まれる多糖類である。本発明のたばこ材料は絶乾たばこ粒子を基準として０．８重量％以下のヘミセルロースを含む。ヘミセルロースは水と相互作用しやすいので、たばこ材料の粘度を上昇させる。しかし、本発明においてはヘミセルロースの量が低減されているので粘度が低く、たばこ刻のような基材に噴霧しやすいという効果を奏する。この観点から、ヘミセルロースの量は絶乾たばこ粒子を基準として０．５重量％以下であることが好ましい。ヘミセルロースの量の下限値は限定されないが、０重量％であることが好ましく、あるいは０．１重量％以上であることが好ましい。
【００２０】
本発明のたばこ材料中のセルロースの濃度は限定されないが、粘度の観点から、絶乾たばこ粒子を基準として１２重量％以下が好ましく、１０．５重量％以下がより好ましく、１０重量％以下がさらに好ましく、９重量％以下が特に好ましい。
【００２１】
（４）特性
本発明のたばこ材料は、水系分散媒に平均粒径が３０μｍ以下のたばこ粒子が分散している。たばこ材料中のたばこ粒子の量は、絶乾状態で１〜４０重量％であることが好ましい。たばこ粒子の量がこの範囲であると、本発明のたばこ材料が適度な粘度を有するスラリーとなり、スプレーなどを用いて基材に塗布することが容易になり、均一な塗布か可能となる。
【００２２】
また、本発明のたばこ材料のｐＨは４．８以下であることが好ましく４．６以下であることがより好ましい。特許文献１の方法で得たたばこ材料は水分活性が上昇して微生物が増殖するという問題があったが、ｐＨがこの範囲である本発明のたばこ材料は微生物が増殖しにくく、品質を維持できるという特徴も備える。たばこ材料のｐＨは、ｐＨメーターを用いてたばこ材料中の水素イオン濃度を測定することによって求められる。
【００２３】
本発明のたばこ材料の粘度は、たばこ粒子の濃度が１６．７重量％である場合において、２０℃において１０〜５００ｃｐであることが好ましく、１０〜２００ｃｐであることがより好ましい。粘度はＢ型粘度計によって測定される。
【００２４】
（５）添加剤
本発明のたばこ材料は、種々の添加剤を含んでいてもよい。添加剤としては、例えば、香喫味設計のためのスペアミント葉、ペパーミント葉、緑茶などの茶葉、コーヒー、ココア、カルダモン、メントール、シュガー等の食品用素材や、粘度調整による分散性向上のために用いるグルカン、ペクチン等の増粘多糖類や、各種乳化剤など食品用添加剤や、カルボキシメチルセルロースナトリウム（ＣＭＣ）などの糊剤や、たばこへの添加後の取扱い向上のための硬化剤等を挙げることができる。当該添加剤を添加するタイミングは限定されず、たばこ原料を微粉砕する前に添加して一緒に微粉砕してもよいし、たばこ材料に添加してもよい。添加剤の割合も任意としてよいが、添加剤を含む場合、本発明のたばこ材料におけるたばこ粒子と分散媒体の合計量が、たばこ材料の全量中９０重量％以上であることが好ましく、９５重量％以上であることがより好ましい。
【００２５】
２．本発明のたばこ材料の製造方法
本発明のたばこ材料は、前述のとおりに水系分散媒および当該分散媒中に分散している平均粒径が３０μｍ以下のたばこ粒子を含む分散液を準備し、当該分散液を１６０℃以上に加熱する工程を含む方法で製造されることが好ましい。分散液を１６０℃以上に加熱することによって水と相互作用を起こして増粘させる原因となるヘミセルロース等の物質を分解でき、その量を低減できる。この観点から加熱温度は１５０℃超が好ましく、１６０℃以上がより好ましい。温度が過度に高いと有効成分の劣化を招くので、加熱温度の上限は２００℃以下が好ましく、１９０℃以下がより好ましく、１８０℃以下がさらに好ましい。加熱は、プレッシャークッカー等の装置を用いて加圧下で実施することが好ましい。圧力は１．８ＭＰａ以上であることが好ましい。この条件で製造された本発明のたばこ材料は、微生物が特に増殖しにくいという効果も奏する。
【００２６】
３．たばこ製品
本発明のたばこ材料を基材に添加することによりたばこ製品とできる。基材とは、喫煙可能なたばこにおけるたばこ本体または付属部材である。たばこ本体としては、収穫直後のたばこ、乾燥されたたばこ、香料が添加されたたばこ、たばこ刻、シガレットが挙げられ、付属部品としては巻紙、フィルター、チップペーパー等が挙げられる。たばこ材料を基材に添加する方法としては、滴下、噴霧、塗布、含侵等が挙げられるが特に限定されない。
【００２７】
本発明のたばこ材料をシガレットに添加する場合には、シガレットを構成するたばこ刻、巻紙、フィルター、チップペーパー等へ添加することができる。添加する箇所は１か所でもよいし、たばこ刻とチップペーパーそれぞれに添加するなど、２か所以上に添加してもよい。また、巻紙の異なる点に、異なるたばこの種類から得られるたばこ材料を添加することで、シガレットのようなたばこ製品の喫煙時に異なる香喫味を付与することも可能である。シガレットのフィルターにたばこ材料を添加する場合には、フィルターに含浸させることもできる。
【００２８】
本発明のたばこ材料をたばこ刻に添加する場合、香喫味付与効率の観点から、たばこ刻の重量に対してたばこ材料に含まれるたばこ粒子の量が０．０１〜５重量％となるようにすることが好ましい。香味が強いたばこをたばこ材料に用いる場合には、前記割合を０．０１〜０．１重量％のようにより少量とすることもできる。
【実施例】
【００２９】
［実施例１］
葉たばこ原料（ブラジル産黄色種原料）を用い、以下のようにして平均粒径が３０μｍのたばこ粒子を調製した。
東京アトマイザー社製カッターミルを用いて葉たばこ原料を１０ｍｍ以下に粗砕した。その後粗砕した葉たばこ原料をＮＥＴＺＳＣＨ社製  ＣＯＮＤＵＸ  インパクトミルを用い平均粒径１００μｍ以下に粗粉砕した後、ＮＥＴＺＳＣＨ社製  衝撃式微粉砕機ＣＳＭ  を用いて微粉砕して平均粒径３０μｍ以下のたばこ粒子を得た。【００３０】
当該たばこ粒子を滅菌水と混合し水中にたばこ粒子が懸濁したスラリーを得た。当該スラリーにおけるたばこ粒子（絶乾）の含有量は１６．７重量％であった。当該スラリーを４つの反応容器に封入し、それぞれ以下の条件で高温高圧処理に供し、本発明のたばこ材料を製造した。高温高圧処理後もたばこ粒子の懸濁状態に変化はなかった。
Ａ：１６０℃−１０分
Ｂ：１８０℃−１０分
Ｃ：１８０℃−３０分
Ｄ：１８０℃−６０分【００３１】
処理後のスラリーの粘度を、２０℃にてＢ型粘度計（ロータＮｏ．１、回転数０．３  −１００ｒｐｍ）を用いて測定した。【００３２】
さらに本発明のたばこ材料（スラリー）について以下のようにして、セルロースおよびヘミセルロースの含有量を測定した。
１）スラリーを水洗し、遠心分離（８０００ｒｐｍ、１０分）によって沈降させた残渣を回収した。本操作を２回繰り返した。
２）回収した残渣をエタノールでリンスし、遠心分離（８０００ｒｐｍ、１０分）によって沈降させた残渣を回収した。本操作を２回繰り返した。
３）得られた残渣を恒温機において乾燥した（１００℃−２時間）。
４）乾燥した残渣の重量を秤量し、日本食品分析センターに委託してＶａｎ  ｓｏｅｓｔ法によって、セルロースおよびヘミセルロースの定量を行い、絶乾たばこ粒子の重量を基準としたセルロースおよびヘミセルロースの含有量を求めた。【００３３】
［実施例２］
たばこ粒子（絶乾）の含有量を１４．３重量％に変更し、高温高圧処理を前記Ｄとした以外は、実施例１と同様にして本発明のたばこ材料を製造して評価した。【００３４】
［実施例３］
たばこ粒子（絶乾）の含有量を２０．０重量％に変更し、高温高圧処理を前記Ｄとした以外は、実施例１と同様にして本発明のたばこ材料を製造して評価した。【００３５】
［比較例１］
高温高圧処理を以下に変更した以外は実施例１と同様にして比較用たばこ材料を製造して評価した。
Ｘ：実施しない
Ｙ：１５０−５分
Ｚ：１５０℃−１５分【００３６】
［比較例２、３］
高温高圧処理を行わない以外は、実施例２、３と同様にして比較用たばこ材料を製造して評価した。
これらの結果を図１、図２、表１、表２に示す。【００３７】
【表１】
2019049207.tif 000003
【００３８】
【表２】
2019049207.tif 000004
【００３９】
図１に示すとおり、比較例１において条件ＹおよびＺで処理した比較用たばこ材料（以下「比較例１Ｙ」等と表記する）は、増粘する傾向が見られた。これは、当該条件での高温高圧処理によって多糖類が水系媒体中に多量に抽出されかつ分解されなかったために、水との相互作用が上昇したためと推察される。一方、実施例１Ａ等の本発明のたばこ材料は、ヘミセルロースを含む多糖類などが水系媒体中に多量に抽出された後に分解することによって低粘度化が達成されたと思われる。以上から、ヘミセルロース量が一定値以下である本発明のたばこ材料は低粘度であることが明らかである。【００４０】
［実施例４］
実施例１において高温高圧条件Ａ、Ｃで処理した本発明のたばこ材料（たばこ粒子（絶乾）含有量：１６．７重量％）について、処理品はＭＥＴＴＬＥＲ  ＴＯＬＥＤＯ社製ｐＨメーターを用いてスラリー中の水素イオン濃度を測定した。当該たばこ材料を５０ｍｌバイヤルに分注しで蔵置試験に供した。蔵置試験はバイヤルを３５℃の恒温室に蔵置して行った。蔵置試験開始直後、７２時間、１２０時間経過にサンプリングを行い、一般生菌数を測定した。一般生菌数の測定は、日本食品分析センターＨＰに記載の方法に準じて、以下のように実施した。
１）滅菌水を用いてサンプルを希釈し１０倍段階希釈試料液を調製した。
２）各濃度に希釈したサンプルを標準寒天培地に播種し、３５℃で二日間培養し、培養後にコロニー数を計測した。
３）希釈倍数ごとに出現したコロニー数の差をもとにサンプルの初期生菌数を算定した。【００４１】
［比較例４］
比較例１の高温高圧処理を行わない比較用たばこ材料について実施例４と同様にして蔵置試験を行った。【００４２】
これらの結果を図２および図３に示す。図２から、高温高圧処理に供していない比較例４のたばこ材料は蔵置中に菌数が１００〜１０００倍に増殖しているが、本発明のたばこ材料は１２０時間蔵置しても菌が増殖しなかったことが明らかである。図３から高温高圧処理によりスラリーが菌の増殖を抑制する環境になっていることがわかる。
【図１Ａ】
2019049207.tif 000005
【図１Ｂ】
2019049207.tif 000006
【図１Ｃ】
2019049207.tif 000007
【図２】
2019049207.tif 000008
【図３】
2019049207.tif 000009
【国際調査報告】
2019049207.tif 000010
2019049207.tif 000011
2019049207.tif 000012
2019049207.tif 000013